(57)【要約】  サブミクロンのコア／シェル粒子のミニサスポエマルジョンを製造する方法であって、  開始材料が、第２の連続液相ＩＩ中における第１の分散液相Ｉのサスポエマルジョンであり、  サスポエマルジョンが、第１の分散液相Ｉ中において、コアを形成する固体Ｃのサブミクロン粒子、並びに  分子分散形態で溶解される、シェルの前駆体物質ＰＳ及び適宜、反応材料Ｒを含み、  サブミクロンのコア／シェル粒子ＣＳを、シェルの前駆体物質ＰＳの化学的又は物理的転化によってサスポエマルジョンの第１の分散液相Ｉ中で調製することを特徴とする製造方法を提案している。【選択図】図１
2010509060.tif 000002
【特許請求の範囲】
【請求項１】
サブミクロンのコア／シェル粒子のミニサスポエマルジョンを製造する方法であって、
開始材料が、第２の連続液相ＩＩ中における第１の分散液相Ｉのサスポエマルジョンであり、
サスポエマルジョンが、第１の分散液相Ｉ中において、コアを形成する固体Ｃのサブミクロン粒子、並びに
分子分散形態で溶解される、シェルの前駆体物質ＰＳ及び適宜、反応材料Ｒを含み、
サブミクロンのコア／シェル粒子ＣＳを、シェルの前駆体物質ＰＳの化学的又は物理的転化によってサスポエマルジョンの第１の分散液相Ｉ中で調製することを特徴とする製造方法。
【請求項２】
第１の分散液相Ｉ中において、コアを形成する固体Ｃのサブミクロン粒子及び更には分子分散形態で溶解される、シェル前駆体物質ＰＳを含む、第２の連続液相ＩＩ中における第１の分散液相Ｉのサスポエマルジョンが、
第１の分散液相Ｉ中においてコアを形成する固体Ｃのサブミクロン粒子の懸濁液から開始して、
懸濁液に対してシェルの前駆体物質ＰＳを添加し、そして分子分散形態で溶解し、次に、
第２の連続液相ＩＩを添加し、そして第１の液相Ｉで乳化すると共に、エネルギーを供給する、ことによって調製される請求項１に記載の方法。
【請求項３】
第１の分散液相Ｉ中において、コアを形成する固体Ｃのサブミクロン粒子及び更には分子分散形態で溶解される、シェルの前駆体物質ＰＳを含む、第２の連続液相ＩＩ中における第１の分散液相Ｉのサスポエマルジョンが、
連続相としての第２の液相ＩＩ中において、分散相としての第１の分散液相Ｉ中にてコアを形成する固体Ｃのサブミクロン粒子のサスポエマルジョンから開始して、
シェルの前駆体物質ＰＳを、第１の液相Ｉと相溶性であるものの、第２の液相ＩＩと非混和性である第３の液相ＩＩＩに導入し、
第２の液相ＩＩと相溶性であるものの、第１及び第３の液相ＩＩＩと非混和性である第４の液相ＩＶを用い、前駆体物質ＰＳを含む第３の液相ＩＩＩからエマルジョンを形成すると共に、エネルギーを供給し、そして
第１の液相Ｉの液滴及び第３の液相ＩＩＩの液滴を、エネルギーの供給によって一体化させる、ことによって調製される請求項１に記載の方法。
【請求項４】
第１の分散液相Ｉ中において、コアを形成する固体Ｃのサブミクロン粒子、分子分散形態で溶解される、シェルの前駆体物質ＰＳ及び更には反応材料Ｒを含む、第２の連続液相ＩＩ中における第１の分散液相Ｉのサスポエマルジョンが、
連続相としての第２の液相ＩＩ中において、分散相としての第１の分散液相Ｉ中にて、コアを形成する固体Ｃのサブミクロン粒子及び更には分子分散形態で溶解される、シェルの前駆体物質ＰＳのサスポエマルジョンから開始して、
その後、反応材料Ｒを、第２の連続液相ＩＩに添加し、第１の分散液相Ｉの液滴に拡散するか、或いは
第１の分散液相Ｉと相溶性であるものの、第２の連続液相ＩＩと非混和性である更なる液相Ｖに添加し、
追加の液相ＶＩを用い、反応材料Ｒを含む追加の液相Ｖからエマルジョンを形成すると共に、エネルギーを供給し、そしてエマルジョンの液滴を、
コアを形成する固体Ｃ及び更にはシェルの前駆体物質ＰＳを含む第１の分散液相Ｉの液滴と強制的に一体化させる、ことによって調製される請求項１に記載の方法。
【請求項５】
第１の分散液相Ｉ中において、コアを形成する固体Ｃのサブミクロン粒子、分子分散形態で溶解される、シェルの前駆体物質ＰＳ及び更には反応材料Ｒを含む、第２の連続液相ＩＩ中における第１の分散液相Ｉのサスポエマルジョンが、
第１の分散液相Ｉ中において、固体Ｃのサブミクロン粒子を含む第２の連続液相ＩＩでの第１の分散液相Ｉのサスポエマルジョンから開始して、
反応材料Ｒを、第１の液相Ｉと相溶性であるものの、第２の液相ＩＩと非混和性である第３の液相ＩＩＩに導入し、
第４の液相ＩＶを用い、反応材料Ｒを含む第３の液相ＩＩＩからエマルジョンを形成すると共に、エネルギーを供給し、
第１の液相Ｉの液滴及び第３の液相ＩＩＩの液滴を一体化させると共に、エネルギーを供給し、その後、
シェルの前駆体物質ＰＳを、第２の連続液相ＩＩに添加し、第１の分散液相Ｉの液滴に拡散するか、或いは
追加のエマルジョンにおける連続層の液滴にて、シェルの前駆体物質ＰＳを含む追加のエマルジョンの形態で添加し、且つ追加のエマルジョンの分散相は、第１の分散液相Ｉと相溶性であるものの、連続液相ＩＩと非混和性であり、そして追加のエマルジョンの連続相は、第１の分散液相Ｉと相溶性であり、その後、
第１の分散液相Ｉの液滴及び追加のエマルジョンの連続相の液滴を強制的に一体化させる、ことによって調製される請求項１に記載の方法。
【請求項６】
連続相としての第２の液相ＩＩを用い、第１の分散液相Ｉにおけるコアを形成する固体Ｃのサブミクロン粒子を含むサスポエマルジョンが、
第１の分散液相Ｉのコアを形成する固体の前駆体物質ＰＣを含むミニエマルジョンから出発し、且つ第２の液相ＩＩが連続相であり、そしてミニエマルジョンから、連続相としての第２の液相ＩＩを用い、コアを形成する前駆体物質ＰＣの物理的又は化学的転化によって、第１の分散液相Ｉにおいてコアを形成する固体Ｃのミニサスポエマルジョンを形成する、ことによって調製される請求項１〜５のいずれか１項に記載の方法。
【請求項７】
連続相としての第２の液相ＩＩを用い、分散相としての第１の液相Ｉにてコアを形成する固体Ｃのサスポエマルジョンが、
第１の分散液相Ｉにおいてコアを形成する固体の前駆体物質ＰＣを含むミニエマルジョンから出発し、且つ第２の液相ＩＩが連続相であり、
その後、反応材料Ｒを、第２の連続液相ＩＩに添加し、第１の分散液相Ｉの液滴に拡散するか、或いは
第１の液相Ｉと相溶性であるものの、第２の連続液相ＩＩと非混和性である第３の液相ＩＩＩに添加し、そして
第２の液相ＩＩと相溶性であるものの、第１及び第３の液相と非混和性である第４の液相ＩＶを用い、反応材料Ｒを含む第３の液相ＩＩＩからエマルジョンを形成すると共に、エネルギーを供給し、そしてエマルジョンの液滴を、コアを形成する固体の前駆体物質ＰＣを含む第１の分散液相Ｉの液滴と強制的に一体化させ、その後、
コアを形成する固体Ｃの前駆体物質ＰＣを反応材料Ｒと化学的に反応させる、ことによって形成される請求項６に記載の方法。
【請求項８】
サブミクロンのコア／シェル粒子のミニサスポエマルジョンから開始して、第１の分散液相Ｉ又は第２の連続液相ＩＩを取り除くことによって、その度、他の液相中におけるサブミクロンのコア／シェル粒子の懸濁液を得る請求項１〜７のいずれか１項に記載の方法。
【請求項９】
コアを形成する粒子の２個以上、特に２〜１０００個が、１個のシェルによって包囲される請求項１〜８のいずれか１項に記載の方法。
【請求項１０】
第１の分散液相Ｉの液滴中に存在する、コアを形成する全ての粒子が、１個のシェルによって一緒に包囲される請求項９に記載の方法。
【請求項１１】
２〜１０個、好ましくは２〜３個のシェルを、コアを形成する粒子に対して上下に施す請求項１〜１０のいずれか１項に記載の方法。
【請求項１２】
コア及び１個以上のシェルが、それぞれ同一の化学組成を示すものの、異なる変性、特に異なる結晶構造を示すか、或いはコアの材料が非晶質であり、１個以上のシェルの材料が結晶性であり、又はその反対である請求項１〜１１のいずれか１項に記載の方法。
【請求項１３】
シェルがコアを完全に包囲しないようにサブミクロンのコア／シェル粒子のミニサスポエマルジョンを調製し、そしてサブミクロンのコア／シェル粒子を下流側の処理段階に付し、そこでコアを、特に蒸発、溶解又は腐食によって完全に又は部分的に除去すると共に、中空の構造を保ち、そして１個以上の追加のシェルをコアに施す請求項１〜１２のいずれか１項に記載の方法。
【請求項１４】
物理的転化が、１種以上の処理パラメータ、特に温度及び／又は圧力を変更することによって、或いは溶剤又は塩を、反応材料Ｒの添加と同様に添加することによって行われる請求項１〜３又は６〜１３のいずれか１項に記載の方法。
【請求項１５】
サブミクロンのコア／シェル粒子が、≧１ｎｍで且つ≦１０００ｎｍの範囲、好ましくは≧１ｎｍで且つ≦１００ｎｍの範囲、特に好ましくは≧１ｎｍで且つ≦２０ｎｍの範囲の平均外径、及び≧０．５ｎｍで且つ≦１００ｎｍの範囲、好ましくは≧０．５ｎｍで且つ≦３０ｎｍの範囲、特に好ましくは≧０．５ｎｍで且つ≦１０ｎｍ以下の範囲のシェルの厚さを示す請求項１〜１４のいずれか１項に記載の方法。
【請求項１６】
ミニサスポエマルジョンにおける固体含有量が、０．０１〜４０質量％、好ましくは１〜１０質量％の範囲である請求項１〜１５のいずれか１項に記載の方法。
【請求項１７】
コアを形成する固体Ｃ又はシェルを形成する固体Ｓが、以下のリスト：金属、酸化物、半導体、カーボンブラック、金属塩、硫黄、硫黄化合物、ケイ素化合物、ポリマー、化粧品、農薬、動物栄養剤又は栄養補助食品用の無機又は有機顔料又は固体の無機又は有機活性物質から選択される物質又は物質の混合物である請求項１〜１６のいずれか１項に記載の方法。
【請求項１８】
コアを形成する固体Ｃ又はシェルを形成する固体Ｓとして、以下のリスト：Ａｕ、Ａｇ、Ｎｉ、Ｐｄ、Ｆｅ、Ｓｎ、Ｚｎ、Ｃｏ、Ｃｕ、Ｂｉ、Ｃｅ、Ｚｒ及びＴｉから選択される１種以上の金属、或いは以下のリスト：層状化シリケート、ＴｉＯ2、ＺｎＯ、ＳｉＯ2、Ｂｉ2Ｏ3、Ｆｅ2Ｏ3、ＣｅＯx、ＭＦｅxＯy（但し、Ｍが４価の金属又は主族金属である。）、ＺｒＯ2、ＳｎＯ、ＳｎＯ2、ＡｌxＯy、ＣｕＯ、Ｃｕ2Ｏ及びＣａＣＯ3から選択される１種以上の酸化物、或いは硫化物及びセレン化物から選択される１種以上の半導体、或いはケイ素化合物、或いは硝酸塩、炭化物、炭酸塩、硫酸塩、ハロゲン化物、酢酸塩、有機酸の塩、例えばラクテート又はカルボキシレートから選択される金属塩、炭酸、ヒドロキシ酸或いはＰＥＴ、ポリアクリロニトリル、ポリスチレン、ポリケトン、ポリカーボネート、ＰＭＭＡ、ＰＵ又はポリブタジエンテレフタレートから選択されるポリマーを使用する請求項１〜１７のいずれか１項に記載の方法。
【請求項１９】
シェルを形成する固体Ｓの分子分散前駆体物質ＰＳ又はコアを形成する固体Ｃの前駆体物質ＰＣとして、１種以上の有機又は無機塩、特にスズ塩、亜鉛塩、セリウム塩、鉄塩、ジルコニウム塩、ビスマス塩又は銅塩、或いは無機金属化合物、特にチタン、モノマー及び／又は１種以上のケイ素化合物を使用する請求項１〜１８のいずれか１項に記載の方法。
【請求項２０】
第１の分散液相Ｉが水性であり、第２の連続液相ＩＩが有機相、特にアルカン又はアルカンの混合物、植物性油又は植物性油の混合物、シリコーン油又はシリコーン油の混合物、或いは列挙された物質の混合物である請求項１〜１９のいずれか１項に記載の方法。
【請求項２１】
請求項１〜２０のいずれか１項に記載の方法で調製されるサブミクロンのコア／シェル粒子のミニサスポエマルジョン又は懸濁液を、触媒として、特に化粧品、農薬、動物栄養剤又は栄養補助食品での活性物質調剤として、顔料として、電子工学において、光学的用途において、或いはポリマーにおいて使用する方法。
【発明の詳細な説明】
【技術分野】
【０００１】
本発明は、サブミクロンのコア／シェル粒子のミニサスポエマルジョン又は懸濁液の製造方法に関する。
【背景技術】
【０００２】
サブミクロンのコア／シェル粒子は公知であり、１μｍ未満の平均外径を有するコア／シェル粒子を表す。
【０００３】
サブミクロンのコア／シェル粒子は、例えば遠心力場においてフレーム合成、沈殿によって、或いはミルによって特に調製される。種々の用途に対して、サブミクロンのコア／シェル粒子を懸濁液にする必要がある。この場合、サブミクロンのコア／シェル粒子を、従来、上述のいずれかの方法によって最初に調製し、微粒子状の生成物の場合、次に、液体媒体の添加によって懸濁液にした。これにより調製されるサブミクロンのコア／シェル粒子は、凝集する傾向にあり、低い再分散性であり、そして長期の安定性に欠けるという点で課題を有している。
【０００４】
“懸濁液”なる用語は、公知の方法において、分散固体相を連続液相中に含む混合物を示す。
【０００５】
“エマルジョン”なる用語は、２種の相互に非混和性の液相からなる液相系を示し、その１相は、分散相又は内相として説明されるように、連続相又は均一相として説明される第２の相において微細な液滴の形態で存在する。相の極性に応じて、エマルジョンは、水中油型（oil-in-water）（Ｏ／Ｗ）又は油中水型（water-in-oil）エマルジョンとして記載され、且つ、最初の場合に、非極性媒体からなる油相は、非極性相と非混和性の水溶液又は他の化合物からなる極性相において微細に分散された液滴の形態で存在する。Ｗ／Ｏエマルジョンの場合、極性相は、反対に、油相中において微細に分散された液滴の形態で存在する。エマルジョン全体に対する分散相の割合は、＞０％〜＜１００％の範囲であっても良い。
【０００６】
“ミニエマルジョン”なる用語は、立体及び／又は静電気効果及び／又は１種以上の界面活性剤及び／又は追加の助剤によって動力学的に安定された、熱力学的に不安定な液体の分散系（エマルジョン）に対して使用され、その分散相は、≦５０００ｎｍ（≦５μｍ）の平均液滴直径を示す。
【０００７】
“サスポエマルジョン”（suspoemulsion）なる用語は、エマルジョンにおいて分散された固体粒子を示し、そして“ミニサスポエマルジョン”として、ミニエマルジョンに分散された固体粒子を有するミニエマルジョンに相当する混合物に対して使用される。
【０００８】
ミニエマルジョンは、例えば、機械的エネルギーを、例えば撹拌エネルギー、乱れた運動エネルギー、超音波、均質化弁によるその後の緩和による圧力の形で、静的混合器、マイクロミキサー又は膜を用いるか、或いは一般的には、層流又は乱流抗力及び／又は伸長流及びキャビテーションを援用することによって供給することによって調製され得る。これにより製造されるエマルジョン（Ｗ／Ｏエマルジョン又はＯ／Ｗエマルジョン）の種類は、使用される分散相及び連続相における材料系、界面活性剤及び／又は助剤の選択によって決定される。
【０００９】
ミニエマルジョン又はサスポエマルジョンにおける液滴がコア／シェル粒子の製造中に十分に安定であることは乳化の前提条件である。これは、材料系に応じて、液滴それ自体の表面荷電、これによる静電反発力によって達成され得る。界面活性剤による液滴相の表面的な安定化が必要な場合、これは、連続液相中に存在する適当な安定助剤、又はPickering安定剤（界面活性粒子）によって引き起こされる静電気効果及び／又は立体効果によって行われ得る。また、粒子及び／又はエマルジョンを安定させる助剤は、連続分散相において存在していても良い。また、ミニエマルジョン又はサブミクロンの懸濁液を安定させる助剤としては、分散相における液滴又は粒子の上皮形成（creaming）又は沈降を防ぎ、又は減速するように連続相のレオロジー特性を変化させる物質を含む。
【００１０】
“液体”なる用語は、本願の場合、本願の場合に記載される方法の条件下で、液体の物理状態である段階を意味すると理解される。
【発明の概要】
【００１１】
従って、本発明の目的は、サブミクロンのコア／シェル粒子のミニサスポエマルジョン（minisuspoemulsion）又は懸濁液の製造方法を利用可能にし、これにより、シェルを、特に状況に応じた形態で、特に全てのコア粒子に対して同一の方法で施すことが可能であり、そしてサブミクロンのコア／シェル粒子のコアを形成する１種以上の固体のサブミクロン開始懸濁液における所定の多分散性を本質的に保持することが可能であり、サブミクロンのコア／シェル粒子を、実験室規模に匹敵する品質で工業的規模で利用可能にすることにあった。サブミクロンのコア／シェル粒子のシェルは、開放又は閉鎖されていても良く、被覆閉鎖インデックス（covering closure index）（これにより占められている表面／コア粒子表面）で表される。
【００１２】
上記の目的は、サブミクロンのコア／シェル粒子のミニサスポエマルジョン又は懸濁液の製造方法であって、
開始材料が、第２の連続液相ＩＩ中における第１の分散液相Ｉのサスポエマルジョンであり、
サスポエマルジョンが、第１の分散液相Ｉ中において、コアを形成する固体Ｃのサブミクロン粒子、並びに
分子分散形態で溶解されるシェルの前駆体物質ＰＳ及び適宜、反応材料Ｒを含み、
サブミクロンのコア／シェル粒子ＣＳを、シェルの前駆体物質ＰＳの化学的又は物理的転化によってサスポエマルジョンの第１の分散液相Ｉ中で調製することを特徴とする製造方法によって達成される。
【００１３】
本願の場合、“コアを形成する固体Ｃのサブミクロン粒子”なる用語は、コアを形成する１種以上の固体Ｃのサブミクロン粒子を意味すると理解される。同様に、“分子分散形態で溶解される、シェルの前駆体物質ＰＳ”なる用語は、分子分散形態で溶解されるシェルの数種類の前駆体物質ＰＳを意味すると理解され、そして“分子分散形態で溶解される、コアの前駆体物質ＰＣ”なる用語は、分子分散形態で溶解されるコアの数種類の前駆体物質ＰＣを意味すると理解される。
【００１４】
コアを形成する１種以上の固体及びシェルを形成する固体の、分子分散形態で溶解される１種以上の前駆体物質の両方を含む第１の液相Ｉの液滴において、分子分散形態で溶解される前駆体物質から開始して固体のコアにシェルを形成することが可能であることが見出された。これに関して、第１の液相Ｉの液滴は、小さな寸法（ミニサスポエマルジョン、及びこれにより、冒頭で定義されたように、≦５μｍの分散相の平均液滴直径が関連する）という理由から、コアを形成する固体のサブミクロン開始懸濁液における所定の多分散性が本質的に保持されることを保証するミニ反応器（minireactor）として作動する。
【００１５】
このための開始材料は、第１の分散液相Ｉ中において、コアを形成する固体Ｃのサブミクロン粒子及び分子分散形態で溶解される、シェルの前駆体物質ＰＳを含む第２の連続液相ＩＩにおける第１の分散液相Ｉのサスポエマルジョンである。
【００１６】
一の実施形態において、上記のサスポエマルジョンは、更に反応材料Ｒを含む。
【００１７】
上述したサスポエマルジョンは、第１の実施形態において、
第１の分散液相Ｉ中においてコアを形成する固体Ｃのサブミクロン粒子の懸濁液から開始して、
懸濁液に対してシェルの前駆体物質ＰＳを添加し、そして分子分散形態で溶解し、次に、
第２の連続液相ＩＩを添加し、そして第１の液相Ｉで乳化すると共に、エネルギーを供給する、ことによって調製される。
【００１８】
更なる実施形態において、上記のサスポエマルジョンは、
連続相としての第２の液相ＩＩ中において、分散相としての第１の分散液相Ｉ中でコアを形成する固体Ｃのサブミクロン粒子のサスポエマルジョンから開始して、
シェルの前駆体物質ＰＳを、第１の液相Ｉと相溶性であるものの、第２の液相ＩＩと非混和性である第３の液相ＩＩＩに導入し、
第２の液相ＩＩと相溶性であるものの、第１及び第３の液相ＩＩＩと非混和性である第４の液相ＩＶを用い、前駆体物質ＰＳを含む第３の液相ＩＩＩからエマルジョンを形成すると共に、エネルギーを供給し、そして
第１の液相Ｉの液滴及び第３の液相ＩＩＩの液滴を、エネルギーの供給によって一体化させる、ことによって調製される。
【００１９】
かかる実施形態において、分散相の液滴にてコアを形成する固体のサブミクロン粒子を含む、第１のサスポエマルジョンにおける分散相は、これにより、分散相の液滴にてシェルの前駆体物質ＰＳを含む第２のエマルジョンの分散相と強制的に一体化される。
【００２０】
更なる実施形態において、上記のサスポエマルジョンは、分散相の液滴において、コアを形成する固体Ｃのサブミクロン粒子及び分子分散形態で溶解される、シェルの前駆体物質ＰＳに加えて、反応材料Ｒを含んで利用可能となる。この場合、
開始材料が、連続相としての第２の液相ＩＩ中において、分散相としての第１の分散液相Ｉ中にて、コアを形成する固体Ｃのサブミクロン粒子及び更には分子分散形態で溶解される、シェルの前駆体物質ＰＳのサスポエマルジョンであり、
その後、反応材料Ｒを、第２の連続液相ＩＩに添加し、第１の分散液相Ｉの液滴に拡散するか、或いは
第１の分散液相Ｉと相溶性であるものの、第２の連続液相ＩＩと非混和性である更なる液相Ｖに添加し、
追加の液相ＶＩを用い、反応材料Ｒを含む追加の液相Ｖからエマルジョンを形成すると共に、エネルギーを供給し、そしてエマルジョンの液滴を、
コアを形成する固体Ｃ及び更にはシェルの前駆体物質ＰＳを含む第１の分散液相Ｉの液滴と強制的に一体化させる。
【００２１】
更なる実施形態において、コアを形成する固体Ｃのサブミクロン粒子及び分子分散形態で溶解される、シェルの前駆体物質ＰＳに加えて、反応材料Ｒを含む上記のサスポエマルジョンは、固体Ｃのサブミクロン粒子及び反応材料Ｒを含むサスポエマルジョンの液滴と、連続相の液滴において、シェルの前駆体物質ＰＳを含む追加のエマルジョンの液滴との強制的な一体化によって調製される。
【００２２】
連続相としての第２の液相ＩＩを用いる、第１の分散液相Ｉにてコアを形成する固体Ｃのサブミクロン粒子を含むサスポエマルジョンの調製は、分散相の液滴において、コアを形成するサブミクロンの固体粒子Ｃ、分子分散形態で溶解される、シェルの前駆体物質ＰＳ及び適宜、反応材料Ｒを含むサスポエマルジョンの上述した製造方法と同様にして行われ得る。第１の実施形態において、
この場合の開始材料が、第１の分散液相Ｉにおいてコアを形成する固体の前駆体物質ＰＣを含むミニエマルジョンであり、且つ第２の液相ＩＩが連続相であり、そしてミニエマルジョンから、連続相としての第２の液相ＩＩを用い、コアを形成する前駆体物質ＰＣの物理的又は化学的転化によって、第１の分散液相Ｉにおいてコアを形成する固体Ｃのミニサスポエマルジョンを形成する。
【００２３】
更なる実施形態において、
この場合の開始材料が、第１の分散液相Ｉにおいてコアを形成する固体の前駆体物質ＰＣを含むミニエマルジョンであり、且つ第２の液相ＩＩが連続相であり、
その後、反応材料Ｒを、第２の連続液相ＩＩに添加し、第１の分散液相Ｉの液滴に拡散するか、或いは
第１の液相Ｉと相溶性であるものの、第２の連続液相ＩＩと非混和性である第３の液相ＩＩＩに添加し、そして
第２の液相ＩＩと相溶性であるものの、第１及び第３の液相と非混和性である第４の液相ＩＶを用い、反応材料Ｒを含む第３の液相ＩＩＩからエマルジョンを形成すると共に、エネルギーを供給し、そしてエマルジョンを、コアを形成する固体の前駆体物質ＰＣを含む第１の分散液相Ｉの液滴と強制的に一体化させ、その後、
コアを形成する固体Ｃの前駆体物質ＰＣを反応材料Ｒと化学的に反応させる。
【００２４】
分散相の液滴において、コアを形成する固体Ｃのサブミクロン粒子及び更には分子分散形態で溶解される、シェルの前駆体物質ＰＳを含むサスポエマルジョンから、シェルの前駆体物質ＰＳの物理的転化によってサブミクロンのコア／シェル粒子を調製する実施形態において、物理的転化は、特に、１種以上の処理パラメータ、好ましくは温度及び／又は圧力を変更することによって、或いは溶剤又は塩を、反応材料Ｒの上述した添加と同様に添加することによって引き起こされ得る。物理的転化は、シェル又はコアの溶解固体又は固体の溶剤を冷却又は蒸発させることにより、或いは反応材料Ｒに関する上述した添加と同様に更なる溶剤を添加し、これにより、シェル又はコアの溶解固体又は固体の溶解性を低下させるか、或いは反応材料Ｒに関する上述した添加と同様に１種以上の更なる塩を添加し、これによりシェル又はコアの溶解固体又は固体の溶解性を低下させることによって特に行うことが可能である。
【００２５】
“サブミクロン粒子”なる用語は、公知の形態において、１μｍ未満の平均外径を有する固体粒子を表す。特に、サブミクロン粒子は、これに関して、ナノメートル範囲、特に１００ｎｍ未満の平均外径を有するナノ粒子であっても良い。ナノ粒子の平均外径は、≧１ｎｍで且つ≦１０００ｎｍであるのが好ましく、更に好ましくは≧１ｎｍで且つ≦１００ｎｍであり、特に≧１ｎｍで且つ≦２０ｎｍであっても良い。サブミクロンのコア／シェル粒子におけるシェルの厚さは、≧０．５ｎｍで且つ≦１００ｎｍの範囲であるのが好ましく、更に好ましくは≧０．５ｎｍで且つ≦３０ｎｍの範囲であり、特に≧０．５ｎｍで且つ≦１０ｎｍの範囲であっても良い。
【００２６】
粒径分布は、それ自体公知の方法、例えば、静的光散乱若しくは動的光散乱の方法又は分析用超遠心器（例えば、W. Maechtle, Makromolekulare Chemie, 185 (1984), 1025-1039頁を参照されたい）、並びに電子顕微鏡写真を用いて測定され得る。
【００２７】
サブミクロン懸濁液は、コアを形成する固体又は固体Ｃを、サブミクロン懸濁液の合計質量に対して、好ましくは０．０１〜４０質量％の割合、特に１〜１０質量％の割合で含む。
【００２８】
コアを形成する固体Ｃ又はシェルを形成する固体Ｓは、特に、以下のリスト：金属、酸化物、半導体、カーボンブラック、金属塩、硫黄、硫黄化合物、ケイ素化合物、ポリマー、化粧品、農薬、動物栄養剤又は栄養補助食品用の無機又は有機顔料又は固体の無機又は有機活性物質から選択される物質又は物質の混合物であっても良い。
【００２９】
これに関して、特に好ましくは、以下のリスト：Ａｕ、Ａｇ、Ｎｉ、Ｐｄ、Ｆｅ、Ｓｎ、Ｚｎ、Ｃｏ、Ｃｕ、Ｂｉ、Ｃｅ、Ｚｒ及びＴｉから選択される１種以上の金属、或いは以下のリスト：層状化シリケート、ＴｉＯ2、ＺｎＯ、ＳｉＯ2、Ｂｉ2Ｏ3、Ｆｅ2Ｏ3、ＣｅＯx、ＭＦｅxＯy（但し、Ｍが４価の金属又は主族金属である。）、ＺｒＯ2、ＳｎＯ、ＳｎＯ2、ＡｌxＯy、ＣｕＯ、Ｃｕ2Ｏ及びＣａＣＯ3から選択される１種以上の酸化物、或いは硫化物及びセレン化物から選択される１種以上の半導体、或いはケイ素化合物、或いは硝酸塩、炭化物、炭酸塩、硫酸塩、ハロゲン化物、酢酸塩、有機酸の塩、例えばラクテート又はカルボキシレートから選択される金属塩、炭酸、ヒドロキシ酸或いはＰＥＴ、ポリアクリロニトリル、ポリスチレン、ポリケトン、ポリカーボネート、ＰＭＭＡ、ＰＵ又はポリブタジエンテレフタレートから選択されるポリマーである。
【００３０】
シェルを形成する固体Ｓの分子分散前駆体物質ＰＳとして、又はコアを形成する固体Ｃの前駆体物質ＰＣとして１種以上の有機又は無機塩、特にスズ塩、亜鉛塩、セリウム塩、鉄塩、ジルコニウム塩、ビスマス塩又は銅塩、或いは無機金属化合物、特にチタン、モノマー及び／又は１種以上のケイ素化合物を使用するのが好ましい。
【００３１】
反応材料は、有機化合物に溶解性の塩基、特にアミンであるか、又は水溶性の塩基、例えば水酸化ナトリウム又は水酸化カリウム水溶液であるか、或いは更に気体、例えば二酸化炭素又はアンモニア、還元剤（Ｈ2、ＮａＢＨ4）、酸化剤、開始剤、緩衝剤溶液又はイオン交換樹脂であっても良い。
【００３２】
２種類の相互に非混和性液体の一方が親水性であり、他方が疎水性である。
【００３３】
第１の分散液相Ｉが水性であり、そして第２の連続液相ＩＩが有機相（特に、アルカン又はアルカンの混合物、植物性油又は植物性油の混合物、シリコーン油又はシリコーン油の混合物、或いは列挙された物質の混合物）であるのが好ましい。
【００３４】
代わりの実施形態において、サブミクロンのコア／シェル粒子のミニサスポエマルジョンから開始して、第１の分散液相Ｉ又は第２の連続液相ＩＩを取り除くことによって、その都度、他の液相中におけるサブミクロンのコア／シェル粒子の懸濁液を得ることが可能である。
【００３５】
有利な代わりの実施形態において、コアを形成する粒子の２個以上、特に２〜１０００個を、１個のシェルによって包囲することが可能である。これにより、“マルチコア粒子”（multicore particle）を得る。これに関して、シェルは、完全に閉鎖される必要はない。
【００３６】
従って、バルク合成と比較して、ナノメートル範囲の寸法にて第１の分散液相の液滴で良好に制御され得る沈殿条件に応じて、第１の分散液相Ｉの液滴ごとに、数種類のマルチコア粒子を含むことが可能である。
【００３７】
更なる代わりの実施形態において、第１の分散液相Ｉの液滴に存在する、コアを形成する全ての粒子を、１個のシェルによって一緒に包囲することが可能である。全ての液滴は、本質的に同じ寸法を有し、そして本質的に同濃度のコア粒子を含むことから、かかる実施形態において、コア粒子の濃度及び液滴の寸法を介して、得られるマルチコア粒子の寸法を明確に調節することが可能であり、そして極めて均一な分布幅を有するマルチコア粒子を得る。
【００３８】
有利には、２〜１０個、好ましくは２〜３個のシェルを、コアを形成する粒子に対して上下に施すことが可能である。
【００３９】
有効な実施形態において、コア及び１個以上のシェルは、それぞれ同一の化学組成を示すものの、異なる変性、特に異なる結晶構造を示しても良く、或いはコアの材料が非晶質であり、１個以上のシェルの材料が結晶性であっても良く、又はその反対であっても良い。
【００４０】
更なる実施形態において、サブミクロンのコア／シェル粒子のミニサスポエマルジョンを調製し、かかる調製において、シェルがコアを完全に包囲せず、その後、サブミクロンのコア／シェル粒子を下流側の処理段階に付し、そこでコアを、特に蒸発、溶解又は腐食によって完全に又は部分的に除去すると共に、中空の構造を保ち、次に、追加のシェル又は数種類の追加のシェルをコアに施すことが可能であるのが好ましい。
【００４１】
本発明の方法により得られるコア／シェルナノ粒子懸濁液又はサスポエマルジョンを確立する特定の分野は、サブミクロンのコア／シェル粒子の化学組成、使用される安定助剤並びに液相Ｉ、液相ＩＩ又は液相Ｉ及びＩＩを形成する物質に応じて異なる。好ましい利用分野は、触媒として、特に化粧品、農薬、動物栄養剤又は栄養補助食品での活性物質調剤として、顔料として、電子工学において、光学的用途において、或いはポリマーにおいて使用することである。
【００４２】
具体的な実施の形態を用いて、本発明を以下に更に十分に説明する。
【図面の簡単な説明】
【００４３】
【図１】図１は、具体的な実施形態１により得られたコア／シェルナノ粒子のＨＡＡＤＦ−ＳＴＥＭ像を詳細に示す。
【図２】図２は、具体的な実施形態２により得られたコア／シェルナノ粒子のＨＡＡＤＦ−ＳＴＥＭ像を詳細に示す。
【図３】図３は、具体的な実施形態３により得られたマルチコア／シェル構造を有するコア／シェル粒子のＴＥＭ明視野像を詳細に示す。
【実施例】
【００４４】
［実施例１］
開始材料は、水における、アミノプロピルトリメトキシシランで表面変性され、２０ｎｍの平均粒径を有する二酸化ケイ素粒子、ＢＡＳＦ社製のQuadrol L（登録商標）、すなわち界面活性剤としてのテトラヒドロキシプロピルエチレンジアミン、CAS No. 102-60-3及び塩化スズ（ＩＩ）を含む第１の分散液相Ｉの懸濁液であった。サスポエマルジョンは、ｎ−デカン及びＢＡＳＦ社製のGlissopal EM23（登録商標）の第２の連続液相における第１の分散液相Ｉ並びにポリイソブテンを基礎とし、約１０００ｇ／モルの平均モル質量を有する両性イオン分子による界面活性剤を含んでいた。
【００４５】
第１の分散液相は、０．７５ｇの界面活性剤Quadrol L（登録商標）及び２．２５ｇの塩化スズ（ＩＩ）を９６ｇの水に撹拌しながら溶解することによって調製された。次に、０．７５ｇの表面変性された二酸化ケイ素粒子を添加した。
【００４６】
第２の連続液相は、４．５ｇのGlissopal EM23（登録商標）を１９９ｇのｎ−デカンに撹拌しながら溶解することによって調製された。
【００４７】
第１の分散液相及び第２の連続液相を、IKA（登録商標）-Werke GmbH & Co. KG（Staufen、ドイツ）製のUltra-Turrax（登録商標）混合器において予備乳化した。次に、これにより調製された粗なサスポエマルジョンを、真空の確立によって脱気した。
【００４８】
かかる粗なサスポエマルジョンを、高圧ホモジナイザーにおいて乳化することにより、５３０ｎｍのザウター平均径ｘ3.2を有する液滴寸法分布が明らかとなった。次に、かかる微細なエマルジョンを、真空の確立によって脱気した。
【００４９】
かかる微細なエマルジョンに対して５．６３ｇのピリジンを添加することにより、ピリジンがサスポエマルジョンの連続相に溶解した。次に、１２０℃に加熱し、かかる温度を４時間維持した。
【００５０】
このようにして、コア−シェル構造を有する粒子を調製することが可能であった。二酸化スズを、５ｎｍの粒子として、二酸化ケイ素コア粒子の表面に対して載置した。
【００５１】
これにより得られたサブミクロンのコア／シェル粒子のミニサスポエマルジョンから全ての液体を分離して、高角度散乱暗視野−透過電子顕微鏡写真（High Angle Annular Dark Field Scanning-Transmission Electron Microscopy photograph：ＨＡＡＤＦ−ＳＴＥＭ写真）を得ることが可能であった。
【００５２】
ＨＡＡＤＦ−ＳＴＥＭ写真により、コア−シェル構造において、コア粒子の粒径及び更にはコア粒子の多分散性が本質的に変化しないことを示していた。
【００５３】
［実施例２］
コア粒子として、アミノプロピルトリメトキシシランで表面変性された二酸化ケイ素粒子を同様に使用可能であったものの、１５０ｎｍの平均粒径に関して実施例１と異なっていた。
【００５４】
今後のサスポエマルジョンに対する第１の分散液相Ｉの懸濁液を調製するために、１．５ｇの塩化スズ（ＩＩ）を６４ｇの水に溶解し、次に、１５０ｎｍの平均粒径を有する０．５ｇの表面変性された二酸化ケイ素粒子を添加した。
【００５５】
第２の連続液相は、３ｇの、ＢＡＳＦ社製のGlissopal（登録商標） EM23を１３３ｇのｎ−デカンに溶解することによって調製された。
【００５６】
第１の分散液相及び第２の連続液相を、IKA（登録商標）-Werke GmbH & Co. KG（Staufen、ドイツ）製のUltra-Turrax（登録商標）混合器において予備乳化した。次に、これにより調製された粗なサスポエマルジョンを、真空の確立によって脱気した。
【００５７】
かかる粗なサスポエマルジョンを、高圧ホモジナイザーにおいて乳化することにより、３５０ｎｍのザウター平均径ｘ3.2を有する液滴寸法分布が明らかとなった。次に、かかる微細なエマルジョンを、真空の確立によって脱気した。
【００５８】
微細なエマルジョンに対して４．８ｇのトリエチルアミンを添加することにより、塩基がサスポエマルジョンの連続相に溶解した。次に、１３０℃に加熱し、かかる温度を４時間維持した。
【００５９】
コア／シェル構造を有する粒子を得て、且つ二酸化スズを、５ｎｍの粒子として、二酸化ケイ素コア粒子の表面に対して載置した。
【００６０】
実施例１のように、全ての液体を分離して、ＨＡＡＤＦ−ＳＴＥＭ写真を得ることが可能であった。
【００６１】
ＨＡＡＤＦ−ＳＴＥＭ写真により、コア粒子の粒径及び更にはコア粒子の多分散性が、シェルの利用によって本質的に変化しないことを示していた。
【００６２】
［実施例３］
開始材料は、水における、アミノプロピルトリメトキシシランで表面変性され、４０ｎｍの平均粒径を有する二酸化ケイ素粒子及び塩化スズ（ＩＩ）を含む第１の分散液相Ｉの懸濁液であった。サスポエマルジョンは、ｎ−デカン及びＢＡＳＦ社製のGlissopal EM23（登録商標）の第２の連続液相における第１の分散液相Ｉ並びにポリイソブテンを基礎とし、約１０００ｇ／モルの平均モル質量を有する両性イオン分子による界面活性剤を含んでいた。
【００６３】
第１の分散液相は、０．６４ｇの塩化スズ（ＩＩ）を６３ｇの水に撹拌しながら溶解することによって調製された。次に、０．２ｇの表面変性された二酸化ケイ素粒子を添加した。
【００６４】
第２の連続液相は、３ｇのGlissopal EM23（登録商標）を１３３ｇのｎ−デカンに撹拌しながら溶解することによって調製された。
【００６５】
第１の分散液相及び第２の連続液相を、IKA（登録商標）-Werke GmbH & Co. KG（Staufen、ドイツ）製のUltra-Turrax（登録商標）混合器において予備乳化した。次に、これにより調製された粗なサスポエマルジョンを、真空の確立によって脱気した。
【００６６】
かかる粗なサスポエマルジョンを、高圧ホモジナイザーにおいて乳化することにより、５８０ｎｍのザウター平均径ｘ3.2を有する液滴寸法分布が明らかとなった。次に、かかる微細なエマルジョンを、真空の確立によって脱気した。
【００６７】
かかる微細なエマルジョンに対して２．０５ｇのトリエチルアミンを添加することにより、トリエチルアミンがサスポエマルジョンの連続相に溶解した。次に、１３０℃に加熱し、かかる温度を４時間維持した。
【００６８】
このようにして、マルチコア／シェル構造を有するコア／シェル粒子を調製することが可能であった。一酸化スズを、シェルとして、幾つかの二酸化ケイ素粒子の表面に対して載置した。ＥＤＸ分析（エネルギー分散型Ｘ線分析）により、マルチコア／シェル構造当たりの二酸化ケイ素粒子の平均数を約６個の二酸化ケイ素粒子と評価することが可能であった。
【００６９】
これにより得られたサブミクロンのマルチコア／シェル粒子のミニサスポエマルジョンから全ての液体を分離して、高角度散乱暗視野−透過電子顕微鏡写真（ＴＥＭ写真）、更に詳細にはＴＥＭ明視野像を得ることが可能であった。
【００７０】
図３におけるＴＥＭ明視野像は、これにより調製されたマルチコア／シェル粒子が全て同じ種類の等級であることを示していた。
【００７１】
図において、
図１は、具体的な実施形態１により得られたコア／シェルナノ粒子のＨＡＡＤＦ−ＳＴＥＭ像を詳細に示し、
図２は、具体的な実施形態２により得られたコア／シェルナノ粒子のＨＡＡＤＦ−ＳＴＥＭ像を詳細に示し、
図３は、具体的な実施形態３により得られたマルチコア／シェル構造を有するコア／シェル粒子のＴＥＭ明視野像を詳細に示している。
【００７２】
試験片における高い等級で且つ比較的厚い部位の構成は、ＴＥＭ明視野像（図３）において暗く、そしてＨＡＡＤＦ−ＳＴＥＭ写真（図１及び２）において明るく塗りつぶされた。
【００７３】
図１及び２におけるＨＡＡＤＦ−ＳＴＥＭ写真により、コア／シェルナノ粒子が、調製における開始材料として使用されたコア粒子と同じ種類の等級である平均粒径を持って得られたことを示している。
【００７４】
図１及び２で矢印で強調されている明るい領域は、コア／シェルナノ粒子のシェルを形成する二酸化スズ粒子を示している。
【００７５】
図３のＴＥＭ明視野像は、マルチコア／シェル構造を有するコア／シェル粒子の等級を示し、且つＴＥＭ明視野像における暗い構造が、シェルを形成する二酸化スズ粒子に相当する。
【００７６】
具体的な実施形態により、予め製造されたコア粒子におけるシェルの形成は、極めて均一に行われ、そして個々のコア粒子が、それぞれほぼ同じ厚さのシェルを有することを明らかに示していた。本発明の方法は、簡単な方法で拡大可能である。なぜなら、分散相の平均液滴径が、同じ寸法のサスポエマルジョンの量、コアを形成する固体のサブミクロン開始懸濁液における所定の多分散性を生成物において本質的に保持することを保証するミニ反応器の寸法を規定する分散相の平均液滴径、コア／シェル粒子と無関係に調節可能だからである。
【図１】
2010509060.tif 000003
【図２】
2010509060.tif 000004
【図３】
2010509060.tif 000005
【手続補正書】
【提出日】平成20年9月15日(2008.9.15)
【手続補正１】
【補正対象書類名】特許請求の範囲
【補正対象項目名】全文
【補正方法】変更
【補正の内容】
【特許請求の範囲】
【請求項１】
サブミクロンのコア／シェル粒子のミニサスポエマルジョンを製造する方法であって、
開始材料が、第２の連続液相ＩＩ中における第１の分散液相Ｉのミニサスポエマルジョンであり、
ミニサスポエマルジョンが、第１の分散液相Ｉ中において、コアを形成する固体Ｃのサブミクロン粒子、並びに
分子分散形態で溶解される、シェルの前駆体物質ＰＳ及び適宜、反応材料Ｒを含み、
サブミクロンのコア／シェル粒子ＣＳを、シェルの前駆体物質ＰＳの化学的又は物理的転化によってサスポエマルジョンの第１の分散液相Ｉ中で調製することを特徴とする製造方法。
【請求項２】
第１の分散液相Ｉ中において、コアを形成する固体Ｃのサブミクロン粒子及び更には分子分散形態で溶解される、シェル前駆体物質ＰＳを含む、第２の連続液相ＩＩ中における第１の分散液相Ｉのサスポエマルジョンが、
第１の分散液相Ｉ中においてコアを形成する固体Ｃのサブミクロン粒子の懸濁液から開始して、
懸濁液に対してシェルの前駆体物質ＰＳを添加し、そして分子分散形態で溶解し、次に、
第２の連続液相ＩＩを添加し、そして第１の液相Ｉで乳化すると共に、エネルギーを供給する、ことによって調製される請求項１に記載の方法。
【請求項３】
第１の分散液相Ｉ中において、コアを形成する固体Ｃのサブミクロン粒子及び更には分子分散形態で溶解される、シェルの前駆体物質ＰＳを含む、第２の連続液相ＩＩ中における第１の分散液相Ｉのサスポエマルジョンが、
連続相としての第２の液相ＩＩ中において、分散相としての第１の分散液相Ｉ中にてコアを形成する固体Ｃのサブミクロン粒子のサスポエマルジョンから開始して、
シェルの前駆体物質ＰＳを、第１の液相Ｉと相溶性であるものの、第２の液相ＩＩと非混和性である第３の液相ＩＩＩに導入し、
第２の液相ＩＩと相溶性であるものの、第１及び第３の液相ＩＩＩと非混和性である第４の液相ＩＶを用い、前駆体物質ＰＳを含む第３の液相ＩＩＩからエマルジョンを形成すると共に、エネルギーを供給し、そして
第１の液相Ｉの液滴及び第３の液相ＩＩＩの液滴を、エネルギーの供給によって一体化させる、ことによって調製される請求項１に記載の方法。
【請求項４】
第１の分散液相Ｉ中において、コアを形成する固体Ｃのサブミクロン粒子、分子分散形態で溶解される、シェルの前駆体物質ＰＳ及び更には反応材料Ｒを含む、第２の連続液相ＩＩ中における第１の分散液相Ｉのサスポエマルジョンが、
連続相としての第２の液相ＩＩ中において、分散相としての第１の分散液相Ｉ中にて、コアを形成する固体Ｃのサブミクロン粒子及び更には分子分散形態で溶解される、シェルの前駆体物質ＰＳのサスポエマルジョンから開始して、
その後、反応材料Ｒを、第２の連続液相ＩＩに添加し、第１の分散液相Ｉの液滴に拡散するか、或いは
第１の分散液相Ｉと相溶性であるものの、第２の連続液相ＩＩと非混和性である更なる液相Ｖに添加し、
追加の液相ＶＩを用い、反応材料Ｒを含む追加の液相Ｖからエマルジョンを形成すると共に、エネルギーを供給し、そしてエマルジョンの液滴を、
コアを形成する固体Ｃ及び更にはシェルの前駆体物質ＰＳを含む第１の分散液相Ｉの液滴と強制的に一体化させる、ことによって調製される請求項１に記載の方法。
【請求項５】
第１の分散液相Ｉ中において、コアを形成する固体Ｃのサブミクロン粒子、分子分散形態で溶解される、シェルの前駆体物質ＰＳ及び更には反応材料Ｒを含む、第２の連続液相ＩＩ中における第１の分散液相Ｉのサスポエマルジョンが、
第１の分散液相Ｉ中において、固体Ｃのサブミクロン粒子を含む第２の連続液相ＩＩでの第１の分散液相Ｉのサスポエマルジョンから開始して、
反応材料Ｒを、第１の液相Ｉと相溶性であるものの、第２の液相ＩＩと非混和性である第３の液相ＩＩＩに導入し、
第４の液相ＩＶを用い、反応材料Ｒを含む第３の液相ＩＩＩからエマルジョンを形成すると共に、エネルギーを供給し、
第１の液相Ｉの液滴及び第３の液相ＩＩＩの液滴を一体化させると共に、エネルギーを供給し、その後、
シェルの前駆体物質ＰＳを、第２の連続液相ＩＩに添加し、第１の分散液相Ｉの液滴に拡散するか、或いは
追加のエマルジョンにおける連続層の液滴にて、シェルの前駆体物質ＰＳを含む追加のエマルジョンの形態で添加し、且つ追加のエマルジョンの分散相は、第１の分散液相Ｉと相溶性であるものの、連続液相ＩＩと非混和性であり、そして追加のエマルジョンの連続相は、第１の分散液相Ｉと相溶性であり、その後、
第１の分散液相Ｉの液滴及び追加のエマルジョンの連続相の液滴を強制的に一体化させる、ことによって調製される請求項１に記載の方法。
【請求項６】
連続相としての第２の液相ＩＩを用い、第１の分散液相Ｉにおけるコアを形成する固体Ｃのサブミクロン粒子を含むサスポエマルジョンが、
第１の分散液相Ｉのコアを形成する固体の前駆体物質ＰＣを含むミニエマルジョンから出発し、且つ第２の液相ＩＩが連続相であり、そしてミニエマルジョンから、連続相としての第２の液相ＩＩを用い、コアを形成する前駆体物質ＰＣの物理的又は化学的転化によって、第１の分散液相Ｉにおいてコアを形成する固体Ｃのミニサスポエマルジョンを形成する、ことによって調製される請求項１〜５のいずれか１項に記載の方法。
【請求項７】
連続相としての第２の液相ＩＩを用い、分散相としての第１の液相Ｉにてコアを形成する固体Ｃのサスポエマルジョンが、
第１の分散液相Ｉにおいてコアを形成する固体の前駆体物質ＰＣを含むミニエマルジョンから出発し、且つ第２の液相ＩＩが連続相であり、
その後、反応材料Ｒを、第２の連続液相ＩＩに添加し、第１の分散液相Ｉの液滴に拡散するか、或いは
第１の液相Ｉと相溶性であるものの、第２の連続液相ＩＩと非混和性である第３の液相ＩＩＩに添加し、そして
第２の液相ＩＩと相溶性であるものの、第１及び第３の液相と非混和性である第４の液相ＩＶを用い、反応材料Ｒを含む第３の液相ＩＩＩからエマルジョンを形成すると共に、エネルギーを供給し、そしてエマルジョンの液滴を、コアを形成する固体の前駆体物質ＰＣを含む第１の分散液相Ｉの液滴と強制的に一体化させ、その後、
コアを形成する固体Ｃの前駆体物質ＰＣを反応材料Ｒと化学的に反応させる、ことによって形成される請求項６に記載の方法。
【請求項８】
サブミクロンのコア／シェル粒子のミニサスポエマルジョンから開始して、第１の分散液相Ｉ又は第２の連続液相ＩＩを取り除くことによって、その度、他の液相中におけるサブミクロンのコア／シェル粒子の懸濁液を得る請求項１〜７のいずれか１項に記載の方法。
【請求項９】
コアを形成する粒子の２個以上、特に２〜１０００個が、１個のシェルによって包囲される請求項１〜８のいずれか１項に記載の方法。
【請求項１０】
第１の分散液相Ｉの液滴中に存在する、コアを形成する全ての粒子が、１個のシェルによって一緒に包囲される請求項９に記載の方法。
【請求項１１】
２〜１０個、好ましくは２〜３個のシェルを、コアを形成する粒子に対して上下に施す請求項１〜１０のいずれか１項に記載の方法。
【請求項１２】
コア及び１個以上のシェルが、それぞれ同一の化学組成を示すものの、異なる変性、特に異なる結晶構造を示すか、或いはコアの材料が非晶質であり、１個以上のシェルの材料が結晶性であり、又はその反対である請求項１〜１１のいずれか１項に記載の方法。
【請求項１３】
シェルがコアを完全に包囲しないようにサブミクロンのコア／シェル粒子のミニサスポエマルジョンを調製し、そしてサブミクロンのコア／シェル粒子を下流側の処理段階に付し、そこでコアを、特に蒸発、溶解又は腐食によって完全に又は部分的に除去すると共に、中空の構造を保ち、そして好ましくは１個以上の追加のシェルをコアに施すことができる請求項１〜１２のいずれか１項に記載の方法。
【請求項１４】
物理的転化が、１種以上の処理パラメータ、特に温度及び／又は圧力を変更することによって、或いは溶剤又は塩を、反応材料Ｒの添加と同様に添加することによって行われる請求項１〜３又は６〜１３のいずれか１項に記載の方法。
【請求項１５】
サブミクロンのコア／シェル粒子が、≧１ｎｍで且つ≦１０００ｎｍの範囲、好ましくは≧１ｎｍで且つ≦１００ｎｍの範囲、特に好ましくは≧１ｎｍで且つ≦２０ｎｍの範囲の平均外径、及び≧０．５ｎｍで且つ≦１００ｎｍの範囲、好ましくは≧０．５ｎｍで且つ≦３０ｎｍの範囲、特に好ましくは≧０．５ｎｍで且つ≦１０ｎｍ以下の範囲のシェルの厚さを示す請求項１〜１４のいずれか１項に記載の方法。
【請求項１６】
ミニサスポエマルジョンにおける固体含有量が、０．０１〜４０質量％、好ましくは１〜１０質量％の範囲である請求項１〜１５のいずれか１項に記載の方法。
【請求項１７】
コアを形成する固体Ｃ又はシェルを形成する固体Ｓが、以下のリスト：金属、酸化物、半導体、カーボンブラック、金属塩、硫黄、硫黄化合物、ケイ素化合物、ポリマー、化粧品、農薬、動物栄養剤又は栄養補助食品用の無機又は有機顔料又は固体の無機又は有機活性物質から選択される物質又は物質の混合物である請求項１〜１６のいずれか１項に記載の方法。
【請求項１８】
コアを形成する固体Ｃ又はシェルを形成する固体Ｓとして、以下のリスト：Ａｕ、Ａｇ、Ｎｉ、Ｐｄ、Ｆｅ、Ｓｎ、Ｚｎ、Ｃｏ、Ｃｕ、Ｂｉ、Ｃｅ、Ｚｒ及びＴｉから選択される１種以上の金属、或いは以下のリスト：層状化シリケート、ＴｉＯ2、ＺｎＯ、ＳｉＯ2、Ｂｉ2Ｏ3、Ｆｅ2Ｏ3、ＣｅＯx、ＭＦｅxＯy（但し、Ｍが４価の金属又は主族金属である。）、ＺｒＯ2、ＳｎＯ、ＳｎＯ2、ＡｌxＯy、ＣｕＯ、Ｃｕ2Ｏ及びＣａＣＯ3から選択される１種以上の酸化物、或いは硫化物及びセレン化物から選択される１種以上の半導体、或いはケイ素化合物、或いは硝酸塩、炭化物、炭酸塩、硫酸塩、ハロゲン化物、酢酸塩、有機酸の塩、例えばラクテート又はカルボキシレートから選択される金属塩、炭酸、ヒドロキシ酸或いはＰＥＴ、ポリアクリロニトリル、ポリスチレン、ポリケトン、ポリカーボネート、ＰＭＭＡ、ＰＵ又はポリブタジエンテレフタレートから選択されるポリマーを使用する請求項１〜１７のいずれか１項に記載の方法。
【請求項１９】
シェルを形成する固体Ｓの分子分散前駆体物質ＰＳ又はコアを形成する固体Ｃの前駆体物質ＰＣとして、１種以上の有機又は無機塩、特にスズ塩、亜鉛塩、セリウム塩、鉄塩、ジルコニウム塩、ビスマス塩又は銅塩、或いは無機金属化合物、特にチタン、モノマー及び／又は１種以上のケイ素化合物を使用する請求項１〜１８のいずれか１項に記載の方法。
【請求項２０】
第１の分散液相Ｉが水性であり、第２の連続液相ＩＩが有機相、特にアルカン又はアルカンの混合物、植物性油又は植物性油の混合物、シリコーン油又はシリコーン油の混合物、或いは列挙された物質の混合物である請求項１〜１９のいずれか１項に記載の方法。
【請求項２１】
請求項１〜２０のいずれか１項に記載の方法で調製されるサブミクロンのコア／シェル粒子のミニサスポエマルジョン又は懸濁液を、触媒として、特に化粧品、農薬、動物栄養剤又は栄養補助食品での活性物質調剤として、顔料として、電子工学において、光学的用途において、或いはポリマーにおいて使用する方法。
【国際調査報告】
2010509060.tif 000006
2010509060.tif 000007
2010509060.tif 000008
2010509060.tif 000009
2010509060.tif 000010
2010509060.tif 000011